(57)【特許請求の範囲】
【請求項１】
未加硫ゴムホースの外周部分に金属リングを巻着する第一工程と、該金属リングの上から該金属リングに密着し跨るように未加硫ゴムシートを該未加硫ゴムホースの該外周部分へ貼着し未加硫成形体を形成する第二工程と、該未加硫成形体に加硫処理を行う第三工程と、を含む、ゴムホースの製造方法であって、
該未加硫ゴムシートが貼着された該未加硫形成体の外周部に嵌着されることによって適当な緊縮力を該未加硫ゴムシートに与える帯状の嵌着物体であって該第三工程完了後に該外周部より取り外し可能な嵌着物体を、該外周部に嵌着する嵌着物体嵌着工程を、該第二工程と該第三工程との間にさらに含むものである、ゴムホースの製造方法。
【請求項２】
所定の形状を有するマンドレルを該未加硫ゴムホースの内部へ少なくとも該第三工程よりも前に挿入するマンドレル挿入工程を、さらに含むものである、請求項１に記載のゴムホースの製造方法。
【請求項３】
該金属リングの一部が切断されているものである、請求項１又は２に記載のゴムホースの製造方法。
【請求項４】
該金属リングの切断された一端と他端との間で、該金属リングが重なり合っているものである、請求項３に記載のゴムホースの製造方法。
【請求項５】
該金属リングが、ばね弾性を有するばね鋼によって形成されているものである、請求項１乃至４のいずれかに記載のゴムホースの製造方法。
【請求項６】
該第一工程及び／又は該第二工程において該金属リングの外面に接着剤が塗布されるものである、請求項１乃至５のいずれかに記載のゴムホースの製造方法。
【請求項７】
該ゴムホースが、自動車のラジエターホースとして使用されるものである、請求項１乃至６のいずれかに記載のゴムホースの製造方法。
【発明の詳細な説明】
【０００１】
【発明の属する技術分野】
本発明は、ゴムホースの製造方法に関し、より詳細には、外周部分が金属リングによって補強されたゴムホースの製造方法に関する。
【０００２】
【従来の技術】
ゴムホースは、その柔軟性からそれが連結するものの位置関係変化を一定量許容し、さらに連結するものの間に振動を伝達しないこと等から種々の用途に利用されている。とりわけゴムホースは自動車のエンジン周りの各機器間を連絡するために多用されており、例えば、ラジエターとエンジンとの連結やラジエターと冷却水ポンプとの連絡等に使用されている。ところがこのゴムホースは内部に負圧又は正圧が作用すると、その柔軟性からつぶれたり（大気圧によって）又は膨らんだりすることがあり、特に高温下においてその傾向が強くなる。このためこれらつぶれ又は膨らみを防止するため、種々の対策が検討されてきた。その中で、ゴムホースの外周面にほぼ接した状態の金属リングを設けることによって、ゴムホース内部に加えられる負圧又は正圧に対する強度（以後、それぞれ「耐正圧強度」及び「耐負圧強度」といい、両者を合わせて「耐正負圧強度」という。）を大幅に上昇させることができることが判明した。この作用としては、まず正圧がゴムホース内部に付加されるとゴムホースが膨張しようとするが、その際金属リングがゴムホースの外周面に当接してこれを防止する。一方、負圧がゴムホース内部に付加されるとゴムホースがつぶれようとするが、つぶれて扁平になるにはつぶれる方向とは垂直方向に突出しなければならず、この突出を金属リングがゴムホースの外周面に当接して阻止するので、ゴムホースはつぶれることができない。このようにゴムホースの外周面にほぼ接した状態の金属リングを設けるという極めて簡単な構成でありながら、高温下でも高い補強効果を維持し（金属製のリングであるので樹脂やゴムの耐熱性とは全く異なる）、ゴムホースを大型化したり、重量を大幅に増加させたり、そしてゴムホースの製造が困難になるといった問題もなく、安価なことからも極めて好ましい。
【０００３】
【発明が解決しようとする課題】
しかしながら、ゴムホースの外周面にほぼ接した状態に設けられた金属リングは、ゴムホースを使用している間にゴムホース長手方向に移動する可能性があり、それに伴って必要な補強箇所を金属リングが補強しなくなることで、ゴムホースの耐正負圧強度が低下するおそれがある。これを防止するためには、金属リングがゴムホースに対して移動しないように十分な強度で取り付ける必要がある。特に、ゴムホースがラジエターホース等のようなエンジン周辺部分に使用される場合、極めて高い信頼性が要求される反面、振動、熱及び燃料等にさらされる極めて厳しい条件下において確実に金属リングを取り付けた状態を維持し続けなければならない。
【０００４】
そこで本発明では、ゴムホースの外周面にほぼ接した状態に設けられた金属リングをゴムホース外周面の所定位置に保持し続けることができるゴムホースの製造方法を提供することを目的とする。
【０００５】
【課題を解決するための手段】
（第一の本発明）
上記目的を達成するために、第一の本発明は、未加硫ゴムホースの外周部分に金属リングを巻着する第一工程と、該金属リングの上から該金属リングに密着し跨るように未加硫ゴムシートを該未加硫ゴムホースの該外周部分へ貼着し未加硫成形体を形成する第二工程と、該未加硫成形体に加硫処理を行う第三工程と、を含む、ゴムホースの製造方法である。こうすることで第三工程の加硫処理において未加硫ゴムシートが未加硫ゴムホースの外周部分と融合し両者の境界部分が消失するので、製品ゴムホースにおいては未加硫ゴムシートから形成された部分（以下、「シート部分」という。）と未加硫ゴムホースから形成された部分（以下、「ホース部分」という。）とがまるで一体物として最初から形成されたかのような構造をとる。このためシート部分とホース部分との間に挟み込まれた金属リングは、極めて強固に両者間で保持される。さらに、シート部分とホース部分とは完全に融合して両者間の境界が消失していることから、経時的にシート部分がホース部分から剥離して金属リングの保持が解かれるおそれもない。即ち、金属リングは、シート部分とホース部分との間に強固にかつ安定に保持される。なお、シート部分とホース部分と別に呼んでいるが、現実には両者の境界が存在しないので、ゴムホース（シート部分とホース部分とを含む）に金属リングが埋設されたかのような状態を形成する。
【０００６】
通常、ゴムホースの製造方法は、原料ゴムをせん断力と高温によって可塑化し（素練り工程）、各種の配合薬品（分子間に架橋反応を起こさせるための硫黄、補強性を増すためのカーボンブラック等）を均一に混合し（混合工程）、必要に応じて他の材料（複合体としての強度を持たせるための繊維等）と共にほぼ完成品に近い形（ホース状）に仕上げ（成形工程）て未加硫ゴムホースを形成し、それが所望の完成品形状に保持されるように所定の形状を有するマンドレルをその内部に挿入された状態又は金型内に保持された状態で、熱と圧力とを加えて所定の形状にすると同時に架橋反応を起こさせ高弾性を与え（加硫工程）、最後にマンドレルからホースが抜き取られ又は金型からホースが取り出されることによって行われる。第一の本発明の方法（以下、「第一の本方法」という。）は、未加硫ゴムホースを得るまでは（成形工程までは）この従来の製造方法と同様であり、未加硫ゴムホースの加硫工程を利用するものである。また、第一の本方法に使用される未加硫ゴムホースを形成するゴム材料はいかなる未加硫ゴム材料であってもよく、例えば、ＥＰＤＭゴムを例示することができる。
【０００７】
第一の本方法の第一工程は、未加硫ゴムホースの外周部分に金属リングを巻着する。金属リングは、その内周部分が未加硫ゴムホースの外周部分に密着するものが好ましく、製品ゴムホースの強度を低下等させない範囲であればやや未加硫ゴムホースの外周部分にくい込むものでも構わない。第一の本方法によって製造されるゴムホースに高い耐正負圧強度を持たせるためには、未加硫ゴムホース本体部が形成する筒形状の外側側面を未加硫ゴムホースの長手方向に対して略垂直面内で一巡する方向に向かって金属リングが延びるように、金属リングが巻着されればよい。即ち、金属リングの周囲によって形成された面が未加硫ゴムホースの長手方向に対して垂直に近くなるように、金属リングは未加硫ゴムホースの外周部分に巻着されることが好ましい。こうすることでゴムホース内部へ正圧又は負圧が作用したとき、金属リングはそれぞれ引っぱり応力又は圧縮応力を受けるので金属リングは極めて高い補強効果を発揮することができ、高い耐正負圧強度を得ることができる。（金属リングの周囲によって形成された面が未加硫ゴムホースの長手方向に対して垂直から外れるほど、ゴムホース内部へ正圧又は負圧が加わった場合、金属リングによる補強効果は減少する）。金属リングの断面形状（金属リングをそのリング長手方向に対して垂直な切断面によって切断したときの形状をいう。例えば、角棒を円形環状に加工して形成された金属リングであれば、該金属リングの断面形状は四角形である。）は、金属リングに加わる応力等に応じて様々なものであってよく、円形、半円形、楕円形、半楕円形、三角形、四角形、五角形、六角形、七角形及び八角形等の多角形等が例示できる。とりわけ、円形であれば金属リングの周囲のゴム部分を傷めることがなく、また幅広の長方形（金属リングが板材から形成された場合）であれば一定の幅をもってゴム部分を補強することができるので好ましい。また、未加硫ゴムホース１本に巻着される金属リングの本数は特に制限はなく、１本でもまた２本以上の複数本であっても構わない。なお、複数本の金属リングを使用する場合であれば、未加硫ゴムホースの長手方向に沿って密に配置する方が高い耐正負圧強度のゴムホースとすることができる。
【０００８】
金属リングは、その全周にわたって連続したものでもよいが、未加硫ゴムホースの外周部分の所定位置に金属リングを容易に巻着できることからは、その一部が切断されているものを使用することが好ましい。即ち、金属リングの内周が未加硫ゴムホースの外周部分よりも十分大きくなるように金属リングの切断部分を広げた状態で（例えば、手で把持して）未加硫ゴムホースの外周部分の所定位置まで金属リングを移動させることができるので（その後、該切断部分を閉じて金属リングを未加硫ゴムホースの外周部分へ巻着する）、極めて第一工程を迅速かつ円滑に進めることができる。金属リングがその全周にわたって連続している場合には、未加硫ゴムホースの端部から外周部分所定位置まで金属リングを移動させることが難しく（金属リングの内周部分が未加硫ゴムホースの外周部分に密着する場合では、両者が密接した状態で金属リングを移動させなければならない。また、金属リングが未加硫ゴムホースの外周部分にややくい込む場合であれば金属リングの移動は非常に困難である。なお、未加硫ゴムホースが先細り形状を有する場合であれば連続した金属リングであっても問題ない場合もある。）、第一工程を困難にする場合があるからである。一部が切断された金属リングは、その切断部分が弱くなるので、切断部分でリングが重なり合うようにしてもよい。即ち、金属リングの切断された一端と他端との間で金属リングが重なり合うようにすれば、リングの周に沿って見たときに完全にリングがとぎれる部分がなくなるので強度低下を小さくすることができる。切断された一端と他端との間の重なる距離は特に限定されないが、通常１０ｍｍ〜２００ｍｍ程度とされればよく、好ましくは３０ｍｍ〜１００ｍｍ程度とされる。
【０００９】
金属リングを形成する材料は、製品ゴムホースを十分な強度で補強できるものであれば特に限定されないが、例えば、鋼材（ステンレス鋼を含む）、アルミニウム、チタン、マグネシウム等の金属材料を使用することができる。とりわけ鋼材は、高い強度や経済性を有し信頼性も高いことから好適に使用されることができる。中でもばね弾性を有するばね鋼（例えば、硬鋼線）を使用すれば、第一工程を円滑に行うことができる（金属リングの内周を一時的に変形させて第一工程を行うことができる）と共に、製品ゴムホースに大きな力が加わって金属リングが変形した場合でも該力が除去されると元の形状へと復元するので極めて好ましい。
【００１０】
第一の本方法の第二工程は、金属リングの上から金属リングに密着し跨るように未加硫ゴムシートを未加硫ゴムホースの外周部分へ貼着し未加硫成形体を形成する。第一工程において、未加硫ゴムホースの外周部分に巻着された金属リングの上から未加硫ゴムシートを未加硫ゴムホースの外周部分へ貼着する。未加硫ゴムシートは、未加硫ゴムホースの外周部分へ貼着された状態で加硫処理（第三工程）されたとき、未加硫ゴムホースの外周部分と十分融合し一体化する材質で形成されることが好ましく、最も好ましくは未加硫ゴムホースの外周部分と同一の材質で形成される。また、未加硫ゴムシートの貼着は金属リングに密着し跨るように行われる。未加硫ゴムシートが金属リングに密着した状態にされることで、製品ゴムホースにおいてシート部分によって金属リングが遊びのない状態で確実に保持される。また未加硫ゴムシートが金属リングに跨るように貼着されることで、製品ゴムホースにおいてシート部分が金属リングを両側から確実に保持する。なお、ここにいう「跨るように」とは、未加硫ゴムシートが金属リングに対して両側部分で未加硫ゴムホースの外周部分へ貼着された状態をいう。さらに、未加硫ゴムシートが貼着される部分は、金属リングの一部又は全部のいずれであってもよいが、金属リングの保持を確実ならしめるためには金属リングの全部（金属リングの全周）に貼着されることが好ましい。未加硫ゴムシートの厚みは、あまり大きいと製品ゴムホースが大型化すると共に製品ゴムホースの柔軟性が減少し、あまり小さいとシート部分に加わる力に耐えられなかったり金属リングを十分な強度で保持できないので、これら両条件を満足する範囲とされることが望ましく、通常１〜３ｍｍ程度とされる。
【００１１】
第一の本方法の第三工程は、第二工程によって形成された未加硫成形体に加硫処理を行う。加硫処理は従来からのものと同様に行うことができる。加硫処理を開始すると、未加硫ゴム（未加硫ゴムシートと未加硫ゴムホースとのいずれも）は最初の段階で大幅に軟化するのでこのとき未加硫ゴムシートと未加硫ゴムホースとが完全に融合する。その後、加硫処理が進行し分子間に架橋が形成されることで両者は硬化し、製品ゴムホースとなる。このため製品ゴムホースにおいてはシート部分とホース部分とが完全に融合した状態となるので、両者間に存在する金属リングは確実に保持され、製品ゴムホースが長時間使用されることによってシート部分がホース部分から剥離し金属リングの保持が解かれる問題は発生しない。
【００１２】
第二工程で形成される未加硫成形体を第三工程で加硫反応させる際、製品ゴムホースが所望形状になるように未加硫成形体の形状を保持する必要がある。この形状保持は、種々の方法で行うことができ、例えば、所定の形状を有するマンドレルを未加硫成形体のホース形状内部に挿入して未加硫成形体をマンドレルに沿った形状とすることや、未加硫成形体を中型（ホース形状内部に配置される）と外型とで挟み込むことによって行うことができる。中でも、マンドレルを未加硫成形体の内部へ挿入することは容易かつ確実に未加硫成形体の形状を所望のものに保持することができるので既に広く行われている。即ち、この場合は、所定の形状を有するマンドレルを未加硫ゴムホースの内部へ少なくとも第三工程よりも前に挿入するマンドレル挿入工程を、第一の本方法はさらに含む。なお、マンドレル挿入工程は、第一工程の前に行われても（もちろん未加硫ゴムホース形成後である）、第一工程と第二工程との間に行われても、さらに第二工程と第三工程との間に行われてもよい。しかしながら未加硫ゴムホース内部へマンドレルを容易に挿入することができる点からは第一工程の前に行うことが好ましい。
【００１３】
第一工程及び／又は第二工程において、金属リングの外面に接着剤を塗布するようにしてもよい。こうすることで未加硫ゴムホースと金属リングとの間及び第二工程において貼着される未加硫ゴムシートと金属リングとの間を接着剤によってより強力に結合させることができ、製品ゴムホースにおいてもホース部分と金属リングとの間及びシート部分と金属リングとの間が強力に結合するので、製品ゴムホースの強度や耐久性を大幅に向上させることができる。使用可能な接着剤は、ゴムホースの材質に応じ、加硫前に塗布することで加硫後に金属とゴムとを接着することができるものであれば特に制限なく使用することができる。例えば、未加硫ゴムホースが未加硫のＥＰＤＭゴムによって形成されている場合、ロード・ファー・イースト・インコーポレイテッド社製のＣＨＥＭＬＯＫ（登録商標）の品番２０５を下塗り接着剤として用い、同社製のＣＨＥＭＬＯＫ（登録商標）の品番２３６を上塗り接着剤として用いることができる。ここで同社製ＣＨＥＭＬＯＫ（登録商標）の品番２０５は、汎用プライマー、ＮＢＲ用接着剤として用いられるもので、灰色、固形分２２．０〜２６．０％、粘度８５〜１６５ｃｐｓ、比重０．９２〜０．９７、引火点１７．０℃、希釈剤ＭＩＢＫ、ＭＥＫの基本性状を有する（いずれも同社カタログより引用）。また同社製ＣＨＥＭＬＯＫ（登録商標）の品番２３６は、汎用接着剤、上塗りとして用いられるもので、黒色、固形分１７．０〜２１．０％、粘度３５０〜５５０ｃｐｓ、比重１．００〜１．０６、引火点２２．０℃、希釈剤トルエン、キシレンの基本性状を有する（いずれも同社カタログより引用）。なお、ここにいう「金属リングの外面に接着剤を塗布する」とは、第二工程で形成される未加硫成形体において金属リングの外面に接着剤が塗布されていれば足り、必ずしも接着剤を金属リング外面に直接塗布することを要するものではなく、例えば、第一工程において金属リングがこれから巻着される未加硫ゴムホースの部分に接着剤を塗布しておいてその後金属リングを該部分に巻着することや、第二工程においてこれから貼着される未加硫ゴムシートのうち、金属リングと接触する部分に接着剤を塗布しておいてその後該部分が金属リングに接触するように未加硫ゴムシートを貼着することを含む。なお、ここにいう「塗布」とは、接着剤を付着させる行為全般を意味し、従って塗りつけ（刷毛、ローラー等いかなるものを使用してもよい）、噴霧、浸漬等の全てを含む。
【００１４】
未加硫ゴムシートが貼着された未加硫形成体の外周部に嵌着されることによって適当な緊縮力を該未加硫ゴムシートに与える帯状の嵌着物体であって第三工程完了後に該外周部より取り外し可能な嵌着物体を、該外周部に嵌着する嵌着物体嵌着工程を、第二工程と第三工程との間にさらに含むようにしてもよい。これは嵌着物体が未加硫ゴムシートと未加硫ゴムホースとを密着させる緊縮力を未加硫ゴムシートに与えることで、加硫処理の初期段階において未加硫ゴムシートと未加硫ゴムホースとが軟化した際、一層両者が密接し融合するように作用する。特に、未加硫ゴムシートと未加硫ゴムホースとの間に一定の厚さを有する金属リングが挟み込まれているので、両者を密着させ融合させるには嵌着物体を該外周部に嵌着し未加硫ゴムシートと未加硫ゴムホースとを締めつけることが好ましい。嵌着物体としては、未加硫ゴムシートが貼着された未加硫形成体の外周部に嵌着されることによって適当な緊縮力を該未加硫ゴムシートに与え、第三工程完了後に該外周部より取り外し可能なものであれば特に制限なく使用することができるが、ゴム等によって形成された弾性体バンド、包帯、鋼製（ステンレス鋼を含む）のばね板によって形成された金属製バンド等を例示することができる。とりわけシリコンゴムによって形成された弾性体バンドを嵌着物体として用いることは、該外周部をその周囲から均一に締めつけると共に、該外周部への着脱が容易（伸縮自在であるので力を加えることで容易に引き伸ばされ、力を取り除くことで縮む）であることから好ましい。この場合、ゴムホースをマンドレルの蛇腹部に沿わせるためにやや小さい径のゴム状弾性体をゴム原管の外周に嵌着させた後、加硫反応させる方法として既に本出願人が特許出願した技術を応用して用いるものである（平成３年特許出願公告第７４９００号）。該弾性体バンドの内周長さ（弾性体バンドに力が加わっていない場合の内周長さ）は、未加硫ゴムシートが貼着された未加硫形成体の外周部の外周長さよりも小さいものでなければ、該外周部に嵌着された弾性体バンドが緊縮力（弾性体バンドが引き伸ばされたとき縮もうとして生じる力）を生じ得ない。通常、製品ゴムホースとなったときの外周長さよりも５〜２５％程度小さい該内周長さを有するように弾性体バンドは形成される。なお、弾性体バンドの緊縮力は、あまり小さいと加硫工程において未加硫ゴムシートと未加硫ゴムホースと金属リングとを密着させ一体化させることができず、一方あまり大きいと未加硫ゴムシートと未加硫ゴムホースを過大に変形させ製品ゴムホースの強度低下等を招くので、これら両条件を満足する範囲とされることが好ましく、この範囲の緊縮力が本発明にいう「適当な緊縮力」である。さらに、嵌着物体は未加硫形成体の加硫工程において変質等しない材質によって形成されたものでなければならない。
【００１５】
（第二の本発明）
上記目的を達成するために、第二の本発明は、ゴムホース本体部の外周部分に巻着された金属リングによって補強されたゴムホースの製造方法であって、金属リングがゴムホース本体部へ接着されるように、金属リングと、加硫されることでゴムホース本体部となる未加硫ゴムホースと、のうち一方又は両方に接着剤を付着させる接着剤付着工程と、未加硫ゴムホースの外周部分に金属リングを巻着し巻着成形体を形成するリング巻着工程と、巻着成形体に加硫処理を行う加硫工程と、を含む、ゴムホースの製造方法である。こうすることで接着剤によって金属リングがゴムホース本体部へ接着され強固に固定されるので、経時的に金属リングの保持（固定）が解かれるおそれもない。即ち、金属リングは、ゴムホース本体部の外周部分の所定位置に保持（固定）し続けられる。
【００１６】
第二の本発明の方法（以下、「第二の本方法」という。）は、第一の本方法と同じく、未加硫ゴムホースを得るまでは（成形工程までは）従来の製造方法と同様に行われる。第二の本方法に使用される未加硫ゴムホースを形成するゴム材料はいかなる未加硫ゴム材料であってもよく、例えば、未加硫のＥＰＤＭゴムを例示列挙することができる。また、第二の本方法において使用される金属リングは、ゴムホース本体部の外周部分に沿って巻着されるものであればいずれのものであってもよいが、金属リングによる補強効果及び金属リングとゴムホース本体部との接着性を考慮すると、金属リングの内周部分がゴムホース本体部の外周部分に密着するものが好ましく（もちろん接着層は介在してもよい）、ゴムホース本体部の強度を低下等させない範囲であればややゴムホース本体部の外周部分にくい込むものでも構わない。第二の本方法においては、金属リングはゴムホース本体部へ接着によって固定されるので、特に、両者間の強固かつ確実な接着が要求される。これら両者間の接着を強固かつ確実ならしめるためには、加硫工程において、金属リングと未加硫ゴムホースと（接着される部分同士）を十分な力で当接させておくこと、即ち、金属リング内周部分が未加硫ゴムホースの外周部分に押しつけられるようにすればよく、例えば、第一の本方法において使用した嵌着物体（ゴム等によって形成された弾性体バンド、包帯、鋼製（ステンレス鋼を含む）のばね板によって形成された金属製バンド等を含む。）を加硫工程中に金属リング外周部分へ嵌着することによって行われてもよい。しかしながら、工程数や使用物品を増加させることなく簡単かつ確実に金属リング内周部分が未加硫ゴムホースの外周部分に押しつけられるようにするには、金属リング自身の締め付け力を利用すればよい。即ち、力を加えない状態で金属リングの内周部分が未加硫ゴムホースの外周部分（金属リングが巻着される外周部分）よりもやや小さく（通常、金属リングの内周部分が未加硫ゴムホースの外周部分に対して、相似比が約０．８５〜約０．９５程度となるようにする。）なるような金属リングを使用すればよい（金属リングは一部が切断されたものを使用する。）。こうすれば未加硫ゴムホースの外周部分に巻着され広げられた金属リング自身が、加硫工程中、自らの内周部分を未加硫ゴムホースの外周部分に押しつけることになるので好ましい。特に、金属リングが、後述のばね鋼（例えば、硬鋼線）によって形成されている場合であれば、十分な力で自らの内周部分を未加硫ゴムホースの外周部分へ押しつけ続けるので極めて強固かつ確実な接着ができるので好ましい。金属リングの断面形状（金属リングをそのリング長手方向に対して垂直な切断面によって切断したときの形状をいう。例えば、角棒を円形環状に加工して形成された金属リングであれば、該金属リングの断面形状は四角形である。）は、金属リングに加わる応力等に応じて様々なものであってよく、円形、半円形、楕円形、半楕円形、多角形（三角形、四角形、五角形、六角形、七角形及び八角形等を含む。）等が例示できる。中でも、四角形特に長方形（正方形を含む。）であれば、一定の断面形状を有するパイプをその長手方向に対して垂直な面によって切断することによって容易に製造することができ好ましい。
【００１７】
金属リングの外面（金属リングの形状を規定する全ての面をいう。従って、外周面と内周面とのいずれも含まれる。）のうち多くの部分がゴムホース本体部と接している方が、金属リングはより強固に接着されるので好ましい。従って、巻着成形体において、金属リングの断面周囲のうち未加硫ゴムホースの外周部分に接している部分の長さが、該断面周囲の全周囲長さに対して２５％以上であることが好ましく、より好ましくは３５％以上であり、最も好ましくは４０％以上とする（なお、金属リングの断面形状が四角形でありその４辺のうち１辺が未加硫ゴムホースの外周部分に接していればこの割合は５０％以上となることはないが、例えば、該１辺を波線によって置換すれば５０％を超える場合も生じうる。しかしながら、該割合の上限は通常５０％程度である。）。前述のように長方形の断面形状を有する金属リングを使用した場合には、該長方形を規定する４辺のうち長辺が未加硫ゴムホースの外周部分に接するようにすれば、該割合が大きくなるので好ましい。なお、ここにいう「接する」とは、金属リングと未加硫ゴムホースとの間に接着剤層（接着剤によって形成された層をいう。）が介在している場合（接着剤層によって金属リングと未加硫ゴムホースとが直接接していない場合）も含むものとする。
【００１８】
金属リングは、その全周にわたって連続したものでもよいが、リング巻着工程において未加硫ゴムホースの外周部分の所定位置に金属リングを容易に巻着できることからは、その一部が切断されているものを使用してもよい。即ち、一部が切断された金属リングを使用する場合、金属リングの内周が未加硫ゴムホースの外周部分よりも十分大きくなるように金属リングの切断部分を広げた状態で（例えば、手で把持して）未加硫ゴムホースの外周部分の所定位置まで金属リングを移動させることができるので（その後、該切断部分を閉じて金属リングを未加硫ゴムホースの外周部分へ巻着する）、極めてリング巻着工程を迅速かつ円滑に進めることができる。金属リングがその全周にわたって連続している場合には、未加硫ゴムホースの端部から外周部分所定位置まで金属リングを移動させることが難しく（金属リングの内周部分が未加硫ゴムホースの外周部分に密着する場合では、両者が密接した状態で金属リングを移動させなければならず困難である。また、金属リングが未加硫ゴムホースの外周部分にややくい込む場合であれば金属リングの移動は極めて困難である。なお、未加硫ゴムホースが先細り形状を有する場合であれば連続した金属リングであっても問題ない場合もある。）、リング巻着工程を困難にする場合があるからである。
【００１９】
金属リングを形成する材料は、ゴムホース本体部を十分な強度で補強できるものであれば特に限定されないが、例えば、鋼材（ステンレス鋼を含む）、アルミニウム、チタン、マグネシウム等の金属材料を使用することができる。とりわけ鋼材は、高い強度や経済性を有し信頼性も高いことから好適に使用されることができる。中でもばね弾性を有するばね鋼（例えば、硬鋼線）を使用すれば、リング巻着工程を円滑に行うことができる（前述のように金属リングの内周を一時的に変形（拡大）させてリング巻着工程を行うことができる。）と共に、ゴムホースに大きな力が加わって金属リングが変形した場合でも該力が除去されると元の形状へと復元するので極めて好ましい。
【００２０】
第二の本方法は、接着剤付着工程が行われる。接着剤付着工程は、金属リングがゴムホース本体部へ接着されるように、金属リングと、加硫されることでゴムホース本体部となる未加硫ゴムホースと、のうち一方又は両方に接着剤を付着する。使用可能な接着剤は、ゴムホース本体部の材質（未加硫ゴムホースの材質）に応じ、加硫前に付着させることで加硫後に、金属リングを形成している金属とゴムホース本体部を形成しているゴムとを接着することができるものであれば特に制限なく使用することができる。例えば、未加硫ゴムホースが未加硫のＥＰＤＭゴムによって形成されている場合（ゴムホース本体部がＥＰＤＭゴムによって形成される場合）、ロード・ファー・イースト・インコーポレイテッド社製のＣＨＥＭＬＯＫ（登録商標）の品番２０５を下塗り接着剤として用い、同社製のＣＨＥＭＬＯＫ（登録商標）の品番２３６を上塗り接着剤として用いることができ（いずれの接着剤についても第一の本方法の説明の中で説明したものと同じ）、これら接着剤により形成される接着層により金属リングを高強度及び高信頼性で固定することができる。接着剤を付着させる位置は、金属リングがゴムホース本体部へ接着されるような位置であれば特に限定されないが、接着剤によって形成される接着層が金属リングとゴムホース本体部とに跨るような位置とされることが好ましい。従って、通常、金属リングの内周が未加硫ゴムホースの外周部分に面し又は接することとなる位置及びその近傍となる位置に接着剤が付着されることが好ましい。なお、ここにいう「金属リングと、加硫されることでゴムホース本体部となる未加硫ゴムホースと、のうち一方又は両方に接着剤を付着する」とは、金属リングにのみ接着剤を付着させる場合（例えば、上記のロード・ファー・イースト・インコーポレイテッド社製のＣＨＥＭＬＯＫ（登録商標）の品番２０５を下塗り接着剤として、同社製のＣＨＥＭＬＯＫ（登録商標）の品番２３６を上塗り接着剤として用いる場合であれば、金属リングの内周にのみこれらの接着剤を塗布しておいてもよい。）、未加硫ゴムホースにのみ接着剤を付着させる場合、そして金属リングと未加硫ゴムホースとの両方に接着剤を付着させる場合のいずれの場合も含む。さらに、必要位置に接着剤を付着させることができるものであれば、リング巻着工程完了後に、接着剤を付着させてもよい（例えば、金属リング内周と未加硫ゴムホース外周との間に毛管現象を利用して接着剤を付着させるような場合等）。ここにいう「付着」とは、接着剤を付着させる行為全般を意味し、従って塗布（刷毛、ローラー等いかなるものを使用してもよい）、噴霧、浸漬等の全てを含む。
【００２１】
第二の本方法は、リング巻着工程が行われる。リング巻着工程は、未加硫ゴムホースの外周部分に金属リングを巻着し巻着成形体を形成する。第二の本方法によって製造されるゴムホースに高い耐正負圧強度を持たせるためには、ゴムホース本体部が形成する筒形状の外側側面をゴムホース本体部の長手方向に対して略垂直面内で一巡する方向に向かって金属リングが延びるように、金属リングが巻着されればよい。こうすることでゴムホース内部へ正圧又は負圧が作用したとき、金属リングはそれぞれ引っぱり応力又は圧縮応力を受けるので金属リングは極めて高い補強効果を発揮することができ、高い耐正負圧強度を得ることができる。このようにするには未加硫ゴムホースが形成する筒形状の外側側面を未加硫ゴムホースの長手方向に対して略垂直面内で一巡する方向に向かって金属リングが延びるように、金属リングを巻着すればよい。また、未加硫ゴムホース１本に巻着される金属リングの本数は特に制限はなく、１本でもまた２本以上の複数本であっても構わない。なお、複数本の金属リングを使用する場合であれば、未加硫ゴムホースの長手方向に沿って密に配置する方が高い耐正負圧強度のゴムホースとすることができる。
【００２２】
第二の本方法は、加硫工程が行われる。加硫工程は、リング巻着工程によって形成された巻着成形体に加硫処理を行う。加硫処理は、ゴムの種類等に応じて従来からのものと同様に行うことができる。なお、必要に応じて加硫工程を行う前に、接着剤を乾燥させるため巻着成形体を乾燥させてもよい。乾燥はいかなる方法で行っても良く、例えば、高温下で行っても、また室温で行ってもよい。
【００２３】
リング巻着工程で形成される巻着成形体を加硫工程で加硫反応させる際、製品ゴムホースが所望形状になるように巻着成形体の形状を保持する必要がある。この形状保持は、種々の方法で行うことができ、例えば、所定の形状を有するマンドレルを巻着成形体の未加硫ゴムホースの内部に挿入して巻着成形体をマンドレルに沿った形状とすることや、巻着成形体を中型（未加硫ゴムホース内部に配置される）と外型（巻着成形体を外周面から包囲する）とで挟み込むことによって行うことができる。中でも、所定形状のマンドレルを未加硫ゴムホースの内部へ挿入することは容易かつ確実に巻着成形体の形状を所望のものに保持することができるので既に広く行われている。即ち、この場合は、所定の形状を有するマンドレルを未加硫ゴムホースの内部へ少なくとも加硫工程よりも前に挿入するマンドレル挿入工程を、第二の本方法はさらに含む。なお、マンドレル挿入工程は、接着剤付着工程の前に行われても（もちろん未加硫ゴムホース形成後である）、接着剤付着工程とリング巻着工程との間に行われても、さらにリング巻着工程と加硫工程との間に行われてもよい。
【００２４】
第一及び第二の本方法によって製造されたゴムホースは、厳しい条件下であっても金属リングをゴムホースの所定位置に保持し続けることができるので、極めて高い耐久性及び信頼性を有する。このため本方法によって製造されたゴムホースは、種々の目的に使用されることができるが、とりわけ自動車のラジエターホースとして好適に使用されることができる。
【００２５】
【発明の実施の形態】
本発明の実施の形態を実施例に基づき図面を参照して詳述するが、本発明はこれに限定されるものではない。なお、第一の本方法と第二の本方法とに分けて、実施形態を説明する。
【００２６】
（第一の本方法の実施形態）
図１は、一実施例の第一の本方法に使用される未加硫ゴムホースを示す斜視図である。図１を参照して、未加硫ゴムホース１１は円柱形の筒内部１３を有する。筒内部１３は、未加硫ゴムホース１１の両底面部分に形成された開口１５、１７によって筒外部１９と連通している。未加硫ゴムホース１１は、従来からゴムホースを製造する際に行っていた周知方法によって製造すればよい（例えば、前述のように素練り工程、混合工程、成形工程等を経て製造すればよい。）。本実施形態では、未加硫ゴムホース１１は未加硫のＥＰＤＭゴムを用いた押出成形法によって形成された。また、図１には示していないが、未加硫ゴムホース１１を補強するための繊維（例えば、糸や布等）を未加硫ゴムホース１１の壁部２１に練り込んだり、繊維を含む層を壁部２１に沿って埋め込むように設けたものでもよい。さらに、壁部２１の内側部分に異質材料によって形成された層（例えば、ポリアミドの薄膜層）を設けたようなものでもよい。なお、図１には円筒形の未加硫ゴムホース１１を示しているが、必ずしも円筒である必要はなく楕円筒形や角筒形等であってもよく、蛇腹部分を有するものであってもよい。
【００２７】
次に、未加硫ゴムホース１１の内側（筒内部１３）へ所定形状を有するマンドレルを挿入する。図２は、マンドレル２３を未加硫ゴムホース１１の内部に挿入するマンドレル挿入工程が完了したところを示す断面図である。マンドレル２３はその長手方向に対して垂直な切断面において円形の断面形状を有し、一端２５と、他端２７と、一端２５と他端２７との間の屈曲部２９とを有し（マンドレル２３は円筒を軸方向途中で屈曲させた形状を有する）、他端２７は支持物３１へ固定されている。なお、本実施例の場合、未加硫ゴムホース１１を、マンドレル２３に対して一端２５側から他端２７側へ移動させることでマンドレル２３を未加硫ゴムホース１１の内部に挿入したが、マンドレル２３を未加硫ゴムホース１１に対して移動させて行っても、また両者を共に移動させて行ってもよい。未加硫ゴムホース１１は、その内部にマンドレル２３を挿入されることによって、製品ゴムホースの形状に固定されている。
【００２８】
図３は、本実施例に使用する一例の金属リング３３を示す上面図であり、図４は図３のＸ−Ｘ断面図であり、図５は図３の矢印Ａの方向から金属リング３３を見たところを示す図である。図３乃至図５を参照して、金属リング３３は一端３５と他端３７との間で切断されており、全周にわたって連続していない。金属リング３３は一端３５と他端３７との間の部分で重なり合い部分３９を有しており、重なり合い部分３９では図４及び図５に示すように上下方向に金属リング３３の一部が重なり合っている。重なり合い部分３９は金属リング３３の周に沿って約４０ｍｍとされており、それは全周の約２０％となっている。金属リング３３の断面形状は円形をしている（図４の断面部分を参照されたい）。金属リング３３は、ばね弾性を有するばね鋼である硬鋼線によって形成されている。
【００２９】
図６は、他の一例の金属リング４１を示す上面図であり、図７は図６のＹ−Ｙ断面図であり、図８は図６の矢印Ｂの方向から金属リング４１を見たところを示す図である。図６乃至図８を参照して、金属リング４１は一端４３と他端４５との間で切断されており、全周にわたって連続していない。金属リング４１は一端４３と他端４５との間の部分で重なり合い部分４７を有しており、重なり合い部分４７では図６及び図７に示すように一方が他方を巻き込むように金属リング４１の一部が重なり合っている。重なり合い部分４７は金属リング４１の周に沿って約４０ｍｍとされており、それは全周の約２０％となっている。金属リング４１の断面形状は幅広の長方形をしている（図７の断面部分を参照されたい）。金属リング４１は、金属リング３３と同じ材質の板材によって形成されている。
【００３０】
図９は、本実施例の第一工程を示す断面図である（図２と同じ断面を示している）。図９を参照して、図３乃至図５に示された金属リング３３を未加硫ゴムホース１１の外周部分に巻着する第一工程を示している。金属リング３３を未加硫ゴムホース１１の外周部分の所定位置５１へ移動するために、未加硫ゴムホース１１の外周部分に接触しないように広げられた金属リング３３ａが示されている（いかなる方法で広げられても良いが、例えば、一端３５と他端３７とを手で把持して広げてもよい）。この状態の金属リング３３ａを所定位置５１へと移動し、金属リング３３ａを広げている力を取り除いて、未加硫ゴムホース１１の外周部分の所定位置５１に金属リング３３が巻着されている（金属リング３３はばね弾性を有する材料によって形成されているので金属リング３３ａを広げている力を取り除けば元の形状に戻る）。金属リング３３の断面のうちマンドレル２３の図中右側に位置するものが２本示されているのは、金属リング３３が重なり合った部分の断面が示されていることによる。なお、これ以外の方法、例えば金属製の線状部材（リング状になっていない）を単に未加硫ゴムホース１１の外周部分の所定位置５１へ巻き付けることによって行うこともできる。さらに、金属リング３３の外面に接着剤を塗布した後、金属リング３３を未加硫ゴムホース１１の外周部分に巻着してもよい。
【００３１】
図１０は、本実施例の第二工程を示す断面図である（図２及び図９と同じ断面を示している）。図１０を参照して、未加硫ゴムシート６１が、金属リング３３の上から金属リング３３に密着し跨るように未加硫ゴムホース１１の外周部分へ貼着されている。これによって未加硫ゴムホース１１と金属リング３３と未加硫ゴムシート６１とによって未加硫成形体６３が形成されている。未加硫ゴムシート６１は、未加硫ゴムホース１１と同じ材料によって形成されている。なお、未加硫ゴムシート６１が金属リング３３に「密着する」とは、図１０のように加硫ゴムシート６１が金属リング３３の一部に密着していれば足る。また、未加硫ゴムシート６１が金属リング３３に「跨る」とは、図１０の断面のように金属リング３３の両側（図１０では上下）において未加硫ゴムシート６１が未加硫ゴムホース１１の外周部分へ貼着されている状態をいう。また、未加硫ゴムシート６１は、それによって形成されるシート部分６９（図１３参照）が十分な強度で金属リング３３を保持できるような幅（図１０では、未加硫ゴムシート６１の上下方向の寸法）を有するようにされる。さらに、本実施例の場合は、未加硫ゴムシート６１は、未加硫ゴムホース１１の外周部分の全周にわたって連続的に貼着されているが、必ずしも全周にわたって貼着される必要はなく、その一部に貼着されてもよい。
【００３２】
図１１は、嵌着物体嵌着工程を示す断面図である（図１０と同じ断面を示している）。未加硫ゴムシート６１が貼着された、未加硫成形体６３の外周部に弾性体バンド６５が嵌着されている。弾性体バンド６５は、該外周部の外周長さに比して約８０％の内周長さと２ｍｍの厚みを有する、シリコンゴムによって形成された弾力に富んだバンドである。弾性体バンド６５を該外周部に嵌着することで緊縮力が未加硫ゴムシート６１に与えられ、未加硫ゴムシート６１が金属リング３３と未加硫ゴムホース１１へ一層強く密着される。なお、弾性体バンド６５を該外周部に嵌着すること（嵌着物体嵌着工程）は必ずしも必須ではない。
【００３３】
その後、第三工程として図１１に示された未加硫成形体６３に加硫処理を行った後、弾性体バンド６５を取り外し、さらにゴムホースをマンドレル２３から抜き取って製品ゴムホースが完成された。加硫処理は、従来からの加硫処理と同様に行った（１５０℃で３０分間保持した）。この加硫処理の初期段階において未加硫ゴムシート６１と未加硫ゴムホース１１とが軟化した際、弾性体バンド６５の緊縮力によって未加硫ゴムシート６１が金属リング３３と未加硫ゴムホース１１とに完全に密着し、未加硫ゴムシート６１と未加硫ゴムホース１１とが融合した。図１２に製品ゴムホース６７の断面図を示す。図１２を参照して、製品ゴムホース６７の所定位置には金属リング３３が埋設された状態で極めて強固に保持されている。図１３は、金属リング３３が埋設された、製品ゴムホース６７の部分の拡大断面図であり、切断面は図１２と同じ面である（即ち、図１２の部分拡大図になっている）。図１３を参照して、製品ホース６７は、シート部分６９（未加硫ゴムシート６１から形成された部分）とホース部分７１（未加硫ゴムホース１１から形成された部分）を有し、金属リング３３はシート部分６９とホース部分７１とによって取り囲まれている。なお、未加硫ゴムシート６１と未加硫ゴムホース１１との境界部分７３は製品ゴムホース６７においては完全に消失しており、現実にはシート部分６９とホース部分７１との明確な区別はできず両者が一体として最初から形成されたかのような構造をとっている。このため、経時的にシート部分６９がホース部分７１から剥離して金属リング３３の保持が解かれるおそれがなく、信頼性、耐久性及び強度等が極めて高い製品ゴムホース６７を得ることができた。従って、厳しい条件（高温、振動、燃料や水等の付着、埃）下において極めて高い信頼性や耐久性が求められる自動車のラジエターホースとして好適に使用可能であることが判明した。
【００３４】
図１４は、本実施例の方法によって製造したゴムホースの耐負圧性を評価したグラフである。図１４を参照して、評価に用いたゴムホースは内径が６６ｍｍの円筒状の形状を有しており、肉厚が６ｍｍのものを使用した。太さが３ｍｍの丸棒によって形成された金属リングを複数用い、製品ゴムホースの長手方向に沿った隣接する金属リングの間の距離（以下、「ピッチ」という。単位ｍｍ）をグラフ横軸にとり、製品ゴムホース内部に加えられ該製品ゴムホースにつぶれを生じたときの減圧度（常圧では０とする。以下、「減圧度」という。単位ｍｍＨｇ）をグラフ縦軸にとった。最初に金属リングを使用しないときの減圧度を測定したところほぼ−８０ｍｍＨｇであったが、図１４から明らかなようにピッチを小さくするにつれて減圧度は大きくなり（数字は負の数字であるので次第に小さくなり）、金属リングを密に配置することは減圧度を上昇させるために極めて効果的であることが確認された。第一の本方法によれば、金属リングを確実に固定することができるので、不意にピッチが変化して（金属リングが移動して）製品ゴムホースの耐負圧性（耐正圧性も同様）が低下する問題は発生し得ず、極めて高い信頼性及び耐久性を有するゴムホースを製造することができる。
【００３５】
（第二の本方法の実施形態）
一実施例の第二の本方法に使用される未加硫ゴムホースを準備する。未加硫ゴムホースは加硫されることでゴムホース本体部となる。ここでは第一の本方法に使用された、図１に示された未加硫ゴムホース１１（未加硫のＥＰＤＭゴム製）を使用する。未加硫ゴムホース１１を補強するための繊維（例えば、糸や布等）を未加硫ゴムホース１１の壁部２１に練り込んだり、繊維を含む層を壁部２１に沿って埋め込むように設けたり、壁部２１の内側部分に異質材料によって形成された層（例えば、ポリアミドの薄膜層）を設けてもよいことは前述の通りである。さらに、未加硫ゴムホース１１のごとく円筒形状である必要は必ずしもなく、楕円筒形や角筒形等であってもよく、蛇腹部分を有するものであってもよい。
【００３６】
次に、第一の本方法と同様に、未加硫ゴムホース１１の内側（筒内部１３）へ所定形状を有するマンドレルを挿入する。これは、第一の本方法におけるマンドレル挿入工程と同様に行われればよく、図２に示したようにマンドレル２３が未加硫ゴムホース１１の内部に挿入される。
【００３７】
図１５は、一実施例の第二の本方法に使用される金属リング１０１を示す斜視図であり、図１６は金属リング１０１の上面図（図１５中の矢印Ｅの方向から見たもの）であり、図１７は図１６のＰ−Ｐ断面図である（図１５乃至図１７のいずれも図示しない手によって一端１０３と他端１０５との間を広げた状態を示している。）。図１５乃至図１７を参照して、金属リング１０１について説明する。金属リング１０１は、軸方向長さ（図中では幅Ｗによって示している）が短い円筒形の側面の一部を軸方向と平行方向に切り取った形状を有している。即ち、金属リング１０１の一部が切断されており、金属リング１０１は、切断された一端１０３と他端１０５とを有している。一端１０３と他端１０５との間には隙間１０７が形成されている。なお、図示しない手によって一端１０３と他端１０５との間を広げず金属リング１０１に力を加えなければ、隙間１０７はほとんど存在せず、一端１０３と他端１０５とはほぼ接した状態になっており、このとき金属リング１０１の内周面１１１は直径約７０ｍｍの円柱側面形状を形成している）。金属リング１０１の断面形状（図１７の断面形状に同じであり、金属リング１０１は周に沿った全ての部分において図１７に示された断面形状と同じ断面形状を有する。）は、細長い長方形（幅Ｗと同じ長さの長辺と厚さＴと同じ長さの短辺とを有し、角部がやや丸められている。）をしており、金属リング１０１の内周面１１１側の長辺１０９部分が未加硫ゴムホースの外周部分に接することになる。金属リング１０１はばね鋼である硬鋼線によって形成されている。ここで金属リング１０１の幅Ｗはあまり小さいとゴムホース本体部にうまく接着されず、またあまり大きいと製造されたゴムホースの柔軟性等を害するので、これら両条件を満足する範囲とされることが好ましい。通常、幅Ｗは、好ましくは３ｍｍ以上とされ、より好ましくは５ｍｍ以上とされ、最も好ましくは１０ｍｍ以上とされ、そして、好ましくは３０ｍｍ以下とされ、より好ましくは２５ｍｍ以下とされ、最も好ましくは１５ｍｍ以下とされる。金属リング１０１の厚さＴはあまり小さいとゴムホース本体部を十分補強できず、またあまり大きいと金属リング１０１のばね定数が大きくなりすぎたり重量が大幅に増加するので、これら両条件を満足する範囲とされることが好ましい。通常、厚さＴは、好ましくは０．３ｍｍ以上とされ、より好ましくは０．３５ｍｍ以上とされ、最も好ましくは０．４ｍｍ以上とされ、そして、好ましくは１．０ｍｍ以下とされ、より好ましくは０．８ｍｍ以下とされ、最も好ましくは０．６ｍｍ以下とされる。
【００３８】
次に、接着剤付着工程として、図１５乃至図１７に示された金属リング１０１の内周面１１１に接着剤を付着させる。接着剤としては、ロード・ファー・イースト・インコーポレイテッド社製のＣＨＥＭＬＯＫ（登録商標）の品番２０５を下塗り接着剤として用い、同社製のＣＨＥＭＬＯＫ（登録商標）の品番２３６を上塗り接着剤として使用した。接着剤は、図示しない刷毛によって金属リング１０１の内周面１１１全面にむらなく十分に塗布された（塗布された接着剤の厚みは、下塗り接着剤と上塗り接着剤ともに各々約１０ミクロンであった。）。図１８は、金属リング１０１の内周面１１１全面に接着剤層１１３が形成されたところ（接着剤付着工程が完了したところ）を示す上面図（図１６と同じ位置から見たところを示す。）である。塗布された接着剤によって、金属リング１０１の内周面１１１全面にほぼ均一厚みの接着剤層１１３が形成されている。なお、図１８には、１層の接着剤層１１３として示されているが、実際は下塗り接着剤層と上塗り接着剤層とが形成されている。ここでは接着剤を刷毛によって塗布したが、その外周面に接着剤が付着されたローラーの該外周面を接触させることや、接着剤を噴霧することや、容器中に貯留された接着剤中へ浸漬すること等によって接着剤を金属リング１０１の内周面１１１に付着させてもよい。また、ここでは金属リング１０１にのみ接着剤を付着させたが、未加硫ゴムホース１１にのみ接着剤を付着させても、また金属リング１０１と未加硫ゴムホース１１との両方に接着剤を付着させてもよい。
【００３９】
接着剤付着工程の後、リング巻着工程が行われる。図１９はリング巻着工程を示す側面図であり、マンドレル２３に外嵌された未加硫ゴムホース１１の外周部分１２１に、接着剤が付着された金属リング１０１を巻着し巻着成形体を形成するところを示している。金属リング１０１を未加硫ゴムホース１１の外周部分１２１の所定位置へ移動させるために、未加硫ゴムホース１１の外周部分１２１に接触しないように広げられた金属リング１０１ａが示されている（いかなる方法で広げられても良いが、例えば、一端１０３と他端１０５とを手で把持して広げてもよい）。この状態の金属リング１０１ａを未加硫ゴムホース１１の外周部分１２１の所定位置へと移動させ、金属リング１０１ａを広げている力を取り除いて、未加硫ゴムホース１１の外周部分１２１の所定位置に金属リング１０１を巻着させる（金属リング１０１はばね弾性を有する材料（ばね鋼である硬鋼線）によって形成されているので金属リング１０１ａを広げている力を取り除けば元の形状に戻る）。なお、金属リング１０１が巻着される、外周部分１２１の所定位置の直径（未加硫ゴムホース１１が形成する円筒外周面の直径）は、約７６ｍｍであった。このため力を加えない状態での金属リング１０１の内周面１１１（内周部分）は、金属リング１０１が巻着される、未加硫ゴムホース１１の外周部分１２１よりもやや小さい（金属リング１０１の内周面１１１（内周部分）は未加硫ゴムホース１１の外周部分１２１（金属リングが巻着される外周部分）に対して、相似比は７０／７６＝０．９２であった。）。
【００４０】
図２０は、図１９に示されたリング巻着工程によって形成された巻着成形体１３１を示す側面図である（図１９と同じ位置から見たところを示している。）。図２１は、図２０のＱ−Ｑ断面図である。図２０と図２１を参照して、巻着成形体１３１について説明する。巻着成形体１３１は未加硫ゴムホース１１と金属リング１０１とによって構成されている。マンドレル２３に未加硫ゴムホース１１が外嵌されている。未加硫ゴムホース１１の外周部分１２１に金属リング１０１が巻着されている。金属リング１０１は、互いに約２０ｍｍ離れた一端１０３と他端１０５との間に形成された隙間１０７の部分を除いて未加硫ゴムホース１１の外周部分１２１に接し取り囲んでいる。なお、未加硫ゴムホース１１の外周部分１２１に巻着され広げられた金属リング１０１は、自らの内周面１１１（内周部分）を未加硫ゴムホース１１の外周部分１２１に押しつけている。隙間１０７は、製造されたゴムホースが使用される際に一端１０３と他端１０５とが衝突等して金属リング１０１がゴムホース本体部から剥離等しないために設けられている。従って、一端１０３と他端１０５との間の距離（即ち、隙間１０７、今回は２０ｍｍ）はあまり小さいと一端１０３と他端１０５との衝突等をうまく回避できず、またあまり大きいと金属リング１０１の補強効果が小さくなるので、これら両条件を満足する範囲内とされることが好ましい。通常、該距離は、好ましくは５ｍｍ以上とされ、より好ましくは１０ｍｍ以上とされ、最も好ましくは１５ｍｍ以上とされ、そして好ましくは４０ｍｍ以下とされ、より好ましくは３０ｍｍ以下とされ、最も好ましくは２５ｍｍ以下とされる。未加硫ゴムホース１１が形成する筒形状の外側側面（外周部分１２１）を未加硫ゴムホース１１の長手方向１３５（金属リング１０１が巻着された部分における長手方向をいう。）に対して略垂直面１３７（ここではＱ−Ｑ断面と一致している。）内で一巡する方向（図２１において方向１３９）に向かって金属リング１０１が延びるように、金属リング１０１が巻着されている。なお、未加硫ゴムホース１１の外周部分１２１と金属リング１０１との間には、接着剤によって形成された接着剤層が存在するが、ここでは図示していない。
【００４１】
図２２は、図２１のＲ−Ｒ断面（金属リング１０１をそのリング長手方向に対して垂直な面）に沿って、図２０に示された巻着成形体１３１を切断したところの金属リング１０１の近傍を示す部分断面図である（即ち、図２２は、金属リング１０１をそのリング長手方向に対して垂直な切断面によって切断したところを示している。）。図２２を参照して、巻着成形体１３１について説明する。マンドレル２３に未加硫ゴムホース１１が外嵌されている。未加硫ゴムホース１１の外周部分１２１に金属リング１０１が巻着されている。未加硫ゴムホース１１の外周部分１２１と金属リング１０１との間には、接着剤によって形成された接着剤層１４１が介在している。接着剤層１４１は下塗り接着剤と上塗り接着剤とによって形成されている。金属リングの断面形状（金属リングをそのリング長手方向に対して垂直な切断面によって切断したときの形状）は、細長い長方形（幅Ｗと同じ長さの長辺と厚さＴと同じ長さの短辺とを有し、角部が若干丸められている。）をしている。細長い長方形の周囲のうち、長辺が未加硫ゴムホース１１の外周部分に接している（金属リング１０１と未加硫ゴムホース１１との間に接着剤層１４１が介在しており、接着剤層１４１によって金属リング１０１と未加硫ゴムホース１１とが直接接していないが、このような状態も本発明にいう「接する」場合に含む。）。ここに、巻着成形体１３１において、金属リング１０１の断面周囲の全周囲長さは（２Ｗ＋２Ｔ）であり（角部が若干丸められていることは無視する）、金属リング１０１の断面周囲のうち未加硫ゴムホース１１の外周部分に接している部分の長さはＷであるので、金属リング１０１の断面周囲のうち未加硫ゴムホース１１の外周部分に接している部分の長さ（Ｗ）が金属リング１０１の断面周囲の全周囲長さ（（２Ｗ＋２Ｔ））に対する比率は（Ｗ／（２Ｗ＋２Ｔ））となる。ここにＷ＝１２ｍｍとされＴ＝０．６ｍｍとされているので、該比率（Ｗ／（２Ｗ＋２Ｔ））×１００＝４７．６％となり、４０％以上になっている（かつ５０％以下である。）。
【００４２】
次いで加硫工程を行う。加硫工程は、リング巻着工程によって形成された巻着成形体１３１に加硫処理を行う。なお、必要に応じて加硫工程を行う前に、接着剤を乾燥させるための乾燥工程を設けてもよい。加硫処理は、従来からの加硫処理と同様に行った（未加硫ゴムホース１１が未加硫のＥＰＤＭゴムによって形成されているので、１５０℃で３０分間、加硫反応させた。）。ここに、力を加えない状態での金属リング１０１の内周面１１１（内周部分）は、金属リング１０１が巻着される、未加硫ゴムホース１１の外周部分１２１よりもやや小さくなる金属リング１０１を使用したので、未加硫ゴムホース１１の外周部分１２１に巻着され広げられた金属リング１０１は、自らの内周面１１１（内周部分）を未加硫ゴムホース１１の外周部分１２１に加硫工程中、十分な力で押しつけ続けていたので（金属リング１０１はばね鋼によって形成されている）、極めて強固かつ確実な接着が達成された。その後、マンドレル２３から加硫されたゴムホースが抜き取られ、第二の本方法によってゴムホースが完成された。図２３は完成されたゴムホース１５１を示す側面図であり、図２４は、ゴムホース１５１と金属リング１０１との接着部分を示す部分断面図である（図２２と同じ断面によって切断されている。）。図２３及び図２４を参照して、完成されたゴムホース１５１について説明する。ゴムホース本体部１６１の外周部分１６３に金属リング１０１が巻着されている。図２２において存在した接着剤層１４１は接着層１６６になっている。金属リング１０１は強固かつ確実にゴムホース本体部１６１へ接着され固定されている。このため、経時的に金属リング１０１の固定が解かれるおそれがなく、信頼性、耐久性及び強度等が極めて高いゴムホース１５１を得ることができた。従って、ゴムホース１５１は、厳しい条件（高温、振動、燃料や水等の付着、埃）下において極めて高い信頼性や耐久性が求められる自動車のラジエターホースとして好適に使用可能であることが判明した。
【００４３】
【発明の効果】
本発明は、以上のように構成されているので、以下に記載されるような効果を奏する。即ち、第一の本方法によれば、ゴムホースを補強する金属リングが、完全に融合したシート部分とホース部分とによって包み込まれるので極めて強固に固定（保持）され、経時的にシート部分がホース部分から剥離して金属リングの保持が解かれるおそれがない。このため第一の本方法によって製造されたゴムホースは、金属リングを所定位置に固定（保持）し続けることができ、信頼性、耐久性及び強度等において極めて優れたゴムホースとすることができる。また、金属リングがゴムホース外周面においてむき出しにならない（シート部分によって被われる）ので、美感にも優れる。
【００４４】
第二の本方法によれば、ゴムホースを補強する金属リングが、接着剤によってゴムホース本体部へ接着され強固に固定されるので、経時的に金属リングの固定（保持）が解かれるおそれもない。このため第二の本方法によって製造されたゴムホースは、金属リングを所定位置に固定（保持）し続けることができ、信頼性、耐久性及び強度等において極めて優れたゴムホースとすることができる。
【図面の簡単な説明】
【図１】一実施例の第一の本方法に使用される未加硫ゴムホースを示す斜視図である。
【図２】第一の本方法において、マンドレルを未加硫ゴムホースの内部に挿入するマンドレル挿入工程が完了したところを示す断面図である。
【図３】本実施例に使用する一例の金属リングを示す上面図である（第一の本方法）。
【図４】図３のＸ−Ｘ断面図である。
【図５】図３の矢印Ａの方向から金属リングを見たところを示す図である。
【図６】他の一例の金属リングを示す上面図である（第一の本方法）。
【図７】図６のＹ−Ｙ断面図である。
【図８】図６の矢印Ｂの方向から金属リングを見たところを示す図である。
【図９】本実施例の第一工程を示す断面図である（第一の本方法）。
【図１０】本実施例の第二工程を示す断面図である（第一の本方法）。
【図１１】嵌着物体嵌着工程を示す断面図である（第一の本方法）。
【図１２】製品ゴムホースの断面図である（第一の本方法）。
【図１３】金属リングが埋設された、製品ゴムホースの部分の拡大断面図である（第一の本方法）。
【図１４】本実施例の方法によって製造したゴムホースの耐負圧性を評価したグラフである（第一の本方法）。
【図１５】一実施例の第二の本方法に使用される金属リングを示す斜視図である。
【図１６】図１５に示された金属リングの上面図である。
【図１７】図１６のＰ−Ｐ断面図である。
【図１８】図１５乃至１７に示した金属リングの内周面全面に接着剤層が形成されたところ（接着剤付着工程が完了したところ）を示す上面図である（第二の本方法）。
【図１９】第二の本方法のリング巻着工程を示す側面図である。
【図２０】第二の本方法のリング巻着工程によって形成された巻着成形体を示す側面図である。
【図２１】図２０のＱ−Ｑ断面図である。
【図２２】図２１のＲ−Ｒ断面に沿って、図２０に示された巻着成形体を切断したところの金属リング近傍を示す部分断面図である。
【図２３】第二の本方法によって完成されたゴムホースを示す側面図である。
【図２４】ゴムホースと金属リングとの接着部分を示す部分断面図である。
【符号の説明】
１１                未加硫ゴムホース
１３                筒内部
１５、１７          開口
１９                筒外部
２１                壁部
２３                マンドレル
２５                マンドレルの一端
２７                マンドレルの他端
２９                マンドレルの屈曲部
３１                支持物
３３、４１          金属リング
３３ａ              広げられた金属リング
３５、４３          金属リングの一端
３７、４５          金属リングの他端
３９、４７          金属リングの重なり合い部分
５１                所定位置
６１                未加硫ゴムシート
６３                未加硫成形体
６５                弾性体バンド
６７                製品ゴムホース
６９                シート部分
７１                ホース部分
７３                境界部分
１０１                金属リング
１０１ａ              広げられた金属リング
１０３                金属リングの一端
１０５                金属リングの他端
１０７                金属リングの一端と他端との間の隙間
１０９                長辺
１１１                金属リングの内周面
１１３                接着剤層
１２１                未加硫ゴムホースの外周部分
１３１                巻着成形体
１３５                長手方向
１３７                略垂直面
１３９                方向
１４１                接着剤層
１５１                完成されたゴムホース
１６１                ゴムホース本体部
１６３                ゴムホース本体部の外周部分
１６６                接着層
【図１】
0003815589.tif 000002
【図２】
0003815589.tif 000003
【図３】
0003815589.tif 000004
【図４】
0003815589.tif 000005
【図５】
0003815589.tif 000006
【図６】
0003815589.tif 000007
【図７】
0003815589.tif 000008
【図８】
0003815589.tif 000009
【図９】
0003815589.tif 000010
【図１０】
0003815589.tif 000011
【図１１】
0003815589.tif 000012
【図１２】
0003815589.tif 000013
【図１３】
0003815589.tif 000014
【図１４】
0003815589.tif 000015
【図１５】
0003815589.tif 000016
【図１６】
0003815589.tif 000017
【図１７】
0003815589.tif 000018
【図１８】
0003815589.tif 000019
【図１９】
0003815589.tif 000020
【図２０】
0003815589.tif 000021
【図２１】
0003815589.tif 000022
【図２２】
0003815589.tif 000023
【図２３】
0003815589.tif 000024
【図２４】
0003815589.tif 000025